FR 2948672 A1 20110204 FR 0955389 A 20090731 MATERIAU ELASTOMERE RADIO-ATTENUATEUR, GANT MULTICOUCHE DE PROTECTION CONTRE LES RAYONNEMENTS IONISANTS ET LEURS UTILISATIONS DESCRIPTION DOMAINE TECHNIQUE La présente invention se rapporte à un matériau élastomère radio-atténuateur, c'est-à-dire ayant la propriété d'atténuer les rayonnements ionisants, et en particulier ceux produits par des poudres entrant dans la fabrication de combustibles nucléaires au plutonium. Elle se rapporte également à l'utilisation de ce matériau élastomère pour la fabrication d'articles de protection contre les rayonnements ionisants. Elle se rapporte encore à un gant multicouche de protection contre les rayonnements ionisants dont au moins une couche est constituée par ledit matériau élastomère, ainsi qu'à l'utilisation de ce gant pour la protection contre les rayonnements ionisants émis par des poudres entrant dans la fabrication de combustibles nucléaires. ÉTAT DE LA TECHNIQUE ANTÉRIEURE Dans un certain nombre de professions, il est usuel d'utiliser des gants et autres articles de protection contre les rayonnements ionisants. C'est notamment le cas dans l'industrie nucléaire où certaines matières radioactives comme les poudres de combustibles nucléaires sont manipulées dans des boites à gants, c'est-à-dire des enceintes closes qui sont munies de gants propres à protéger les mains, les avant-bras et une partie des bras du manipulateur. Mais c'est aussi le cas en médecine où les rayonnements ionisants sont utilisés à des fins diagnostiques et thérapeutiques, dans l'industrie des matières plastiques où des irradiations sont utilisées pour obtenir des effets chimiques de polymérisation, de greffage, de réticulation ou de dégradation de polymères, ou encore dans les laboratoires d'inspection et de contrôle, par exemple de pièces manufacturées, où des techniques analytiques basées sur l'utilisation de rayonnements ionisants sont employées. La plupart des gants de radioprotection actuellement disponibles sur le marché sont des gants multicouches qui comprennent une couche formée d'un élastomère dans lequel sont dispersées de fines particules de plomb, sous forme de métal, d'oxyde ou de sel, et qui est prise en sandwich entre deux couches qui ne sont formées, elles, que d'un élastomère. Compte-tenu de la toxicité du plomb et de ses composés, la fabrication de ces gants nécessite un équipement lourd et coûteux pour prévenir toute contamination du personnel en charge de cette fabrication. De plus, l'élimination des déchets issus de la fabrication de ces gants ainsi que celle des gants usagés nécessite des filières spécifiques de collecte et de traitement, à défaut de quoi ils sont tout simplement éliminés dans des décharges avec toutes les conséquences néfastes sur l'environnement que cela peut impliquer. Aussi a-t-il été récemment proposé de remplacer l'utilisation du plomb en tant que charge radio-opaque par celle d'autres métaux qui sont également capables d'atténuer les rayonnements ionisants mais qui ne sont pas toxiques ou, en tout cas, présentent une toxicité moindre. Ainsi, par exemple, le brevet US 5,548,125 (référence [1]), préconise d'utiliser des particules de tungstène dispersées dans un caoutchouc naturel ou dans un caoutchouc éthylène propylène diène, tandis que la demande de brevet US 2004/0262546 (référence [2]) préconise d'utiliser des particules d'oxyde de bismuth, seules ou en mélange avec des particules d'oxyde de tungstène, d'oxyde d'étain ou d'oxyde d'étain/antimoine dispersées dans un caoutchouc naturel. Il est communément admis qu'avec des charges radio-opaques comme le tungstène, le bismuth, l'étain et leurs oxydes, dont le pouvoir radio-atténuateur est inférieur à celui du plomb, il est extrêmement difficile d'obtenir des gants qui, tout en présentant une efficacité à atténuer les rayonnements ionisants comparable à celle de gants chargés en plomb, aient des caractéristiques satisfaisantes de souplesse et, donc, de confort pour celui qui les porte. Ce problème, qui est lié au fait qu'avec des charges au pouvoir radio-atténuateur moindre que celui du plomb, il est nécessaire, pour obtenir une couche en élastomère propre à assurer une radio-protection comparable à celle d'une couche en élastomère chargé en plomb, d'incorporer dans cet élastomère une quantité de charges bien supérieure à celle requise dans le cas d'une charge plombifère, est exposé de façon détaillée dans la demande de brevet français 2 911 991 (référence [3]). Ce document propose d'ailleurs de le résoudre en encapsulant la charge radio-opaque, en l'espèce du bismuth sous forme de trioxyde, dans des gouttelettes liquides qui sont dispersées au sein de la couche en élastomère. La disparition de l'interface entre les particules de trioxyde de bismuth et l'élastomère ainsi que la nature mobile de la phase liquide dispersée supprimeraient l'effet rigidifiant du trioxyde de bismuth. Or, dans le cadre de leurs travaux, les Inventeurs ont constaté que, contre toute attente, l'utilisation, en tant que charge radio-opaque, d'une poudre comprenant du trioxyde de bismuth, du trioxyde de tungstène et du trioxyde de lanthane dans des proportions convenablement choisies, permet d'obtenir des gants qui, tout en présentant des propriétés de radio-atténuation équivalentes à celles d'un gant comprenant une couche en élastomère chargé en oxyde de plomb, présentent une souplesse comparable à celle de gants uniquement constitués d'un élastomère. Et c'est sur cette constatation qu'est basée la présente invention. EXPOSÉ DE L'INVENTION L'invention a donc, en premier lieu, pour objet un matériau élastomère utile pour la fabrication d'articles de protection contre les rayonnements ionisants, qui comprend un élastomère dans lequel est dispersée une poudre d'oxydes métalliques, et qui est caractérisé en ce que la poudre d'oxydes métalliques comprend de 70 à 90% en masse de trioxyde de bismuth, de 5 à 15% en masse de trioxyde de tungstène et de 5 à 15% de trioxyde de lanthane. Conformément à l'invention, les proportions respectives de l'élastomère et de la poudre d'oxydes métalliques dans le matériau peuvent varier dans une large mesure en fonction de l'usage auquel ce matériau est destiné et, notamment, du niveau de radio- atténuation et des propriétés mécaniques qui sont recherchées dans le cadre de cet usage. Ceci étant, on préfère généralement que l'élastomère représente de 15 à 35% en masse de la masse du matériau et que la poudre d'oxydes métalliques représente, elle, de 65 à 85% en masse de la masse du matériau. Pour un usage comme la fabrication de gants et, notamment, de gants destinés à la manipulation de poudres de combustibles nucléaires, on préfère que l'élastomère représente 25 � 2% en masse de la masse du matériau et que la poudre d'oxydes métalliques représente 75 � 2% en masse de la masse du matériau, de telles proportions assurant, en effet, un excellent compromis entre les propriétés de radio-atténuation et les caractéristiques de souplesse requises pour ce type de gant. Dans tous les cas, la poudre d'oxydes métalliques comprend, de préférence, 80 � 2% en masse de trioxyde de bismuth, 10 � 1% en masse de trioxyde de tungstène et 10 � 1% en masse de trioxyde de lanthane, ces proportions entre les différents oxydes s'étant, en effet, révélées conférer au matériau des propriétés de radio-atténuation optimales. Par ailleurs, la poudre d'oxydes métalliques est, de préférence, constituée de particules dont au moins 90% en nombre ont une taille comprise entre 1 et 100 pm et, mieux encore, au moins 80% en nombre ont une taille comprise entre 1 et 50 pm et ce, de manière à obtenir une répartition de cette poudre la plus homogène possible dans l'élastomère. Conformément à l'invention, l'élastomère peut être choisi parmi de très nombreux élastomères et, en particulier, parmi le caoutchouc naturel, les polyisoprènes de synthèse, les polybutadiènes, les polychloroprènes, les polyéthylènes chlorosulfonés, les polyuréthannes élastomères, les élastomères fluorés (encore connus sous le nom de fluoroélastomères), les copolymères d'isoprène-isobutylène (encore connus sous le nom de caoutchoucs butyles), les copolymères d'éthylène-propylène-diène (ou EPDM), les copolymères séquencés de styrène-isoprène-styrène (ou SIS), les copolymères séquencés de styrène-éthylène-butylènestyrène (ou SEBS), et leurs mélanges, étant entendu que le choix de l'élastomère est, là également, fonction de l'usage auquel le matériau est destiné. Ainsi, par exemple, pour la fabrication de gants, l'élastomère est, de préférence, choisi parmi les polychloroprènes et, mieux encore, parmi les polychloroprènes qui résistent à la cristallisation et conservent, de ce fait, particulièrement bien leur souplesse au cours du temps. De tels polychloroprènes sont, par exemple, commercialisés par la société DuPont Performance Elastomers sous les dénominations Neoprene� WRT et Neoprene� WD. Conformément à l'invention, le matériau peut comprendre de plus, selon l'usage auquel il est destiné et la manière dont il va être mis en oeuvre dans le cadre de cet usage, un ou plusieurs adjuvants du type de ceux classiquement employés dans l'industrie des polymères comme un ou plusieurs agents plastifiants, agents flexibilisants, agents anti- statiques, agents lubrifiants, promoteurs d'adhérence ou colorants, auquel cas la masse totale de ces adjuvants ne représente, de préférence, pas plus de 10% de la masse du matériau. Le matériau élastomère selon l'invention peut être préparé par un procédé qui comprend : - le mélange à sec de l'élastomère avec le trioxyde de bismuth, le trioxyde de tungstène, le trioxyde de lanthane et le ou les éventuels adjuvants, par exemple dans un mélangeur interne ; et - la transformation du mélange ainsi obtenu en un matériau. De préférence, le mélange est transformé, par exemple par calandrage, étirage et granulation, en un matériau qui se présente sous la forme de granulés propres à être ensuite utilisés pour la fabrication d'articles de protection contre les rayonnements ionisants. L'invention a donc aussi pour objet l'utilisation d'un matériau élastomère tel que précédemment défini pour la fabrication d'un article de protection contre les rayonnements ionisants. Compte tenu de la nature élastomérique du matériau selon l'invention, l'article de protection est, de préférence, un article de protection individuelle tel qu'un tablier, une chasuble, une veste, une jupe, un gant, une manchette, un protège-thyroïde, un protège-gonades, un bandeau de protection oculaire, une brassière de protection mammaire ou bien encore un champ ou drap opératoire. Toutefois, il peut également s'agir d'un article de protection collective comme, par exemple, un rideau dont on souhaite qu'il présente une certaine souplesse, notamment pour des commodités de rangement. Dans tous les cas, cet article de protection, qui peut comprendre une ou plusieurs couches constituées du matériau élastomère selon l'invention, associée(s) ou non à une ou plusieurs couches en un autre matériau comme, par exemple, un matériau textile, peut être fabriqué par transformation du matériau élastomère selon l'invention en films, feuilles ou plaques, par des techniques classiques de moulage, d'extrusion ou analogues, puis par découpe de pièces de forme appropriée dans ces films, feuilles ou plaques, et assemblage de ces pièces entre elles et/ou avec d'autres pièces par couture, soudure ou collage. Toutefois, dans certains cas, et notamment dans le cas où l'article de protection est un gant, on préfère : û d'une part, que cet article de protection soit multicouche, c'est-à-dire qu'il comprenne au moins une couche en matériau élastomère selon l'invention prise en sandwich entre au moins deux couches en un autre matériau élastomère ; et û d'autre part, qu'il soit fait d'une seule pièce de sorte à ce qu'il ne présente aucune zone où l'atténuation des rayonnements ionisants pourrait être diminuée en raison de la présence d'une couture, d'une soudure, d'un adhésif ou analogue. Dans ce cas, l'article de protection est avantageusement fabriqué par la technique classique de 10 trempe qui consiste à former un objet en trempant un moule de forme appropriée dans une succession de bains résultant de la dissolution dans des solvants volatiles des matériaux élastomères destinés à entrer dans la constitution de cet objet. Conformément à l'invention, l'article de protection contre les rayonnements ionisants est, de préférence, un gant et, plus spécialement, un gant destiné à la manipulation de poudres entrant dans la fabrication de combustibles nucléaires. Aussi, l'invention a-t-elle encore pour objet un gant multicouche de protection contre les rayonnements ionisants, qui est caractérisé en ce qu'il comprend au moins une couche C2 en un matériau élastomère tel que précédemment défini, intercalée 25 entre au moins deux couches, respectivement Cl et C3, en un autre matériau élastomère, ces deux couches pouvant être ou non identiques entre elles tant en ce qui concerne le matériau élastomère qui les constitue que leur épaisseur. 30 Conformément à l'invention, les couches Cl et C3 peuvent être en un matériau élastomère choisi 15 20 parmi le caoutchouc naturel, les polyisoprènes de synthèse, les polybutadiènes, les polychloroprènes, les polyéthylènes chlorosulfonés, les polyuréthannes élastomères, les élastomères fluorés, les copolymères d'isoprène-isobutylène, les copolymères d'éthylènepropylène-diène, les copolymères séquencés de styrèneisoprène-styrène, les copolymères séquencés de styrèneéthylène-butylène-styrène, et leurs mélanges. Toutefois, on préfère que ces couches soient en un polyuréthanne élastomère en raison des propriétés de résistance mécanique particulièrement intéressantes que présente ce type d'élastomère. Par ailleurs, chacune des couches Cl, C2 et C3 peut mesurer de 50 à 1500 pm d'épaisseur. Avantageusement, la couche C2 mesure de 50 à 200 pm d'épaisseur tandis que les couches Cl et C3 mesurent de 150 à 300 pm d'épaisseur. La manipulation de poudres de combustibles nucléaires s'effectuant en principe dans des boites à gants, le gant selon l'invention comprend, de préférence, une manchette, typiquement de forme tronconique, de même constitution que lui et mesurant de 25 à 100 cm de longueur et, mieux encore, de 50 à 80 cm de longueur, de sorte à pouvoir être utilisé dans une boite à gant. Le gant selon l'invention peut être fabriqué par un procédé qui comprend au moins : - la formation de la couche Cl par une ou plusieurs trempes successives d'un moule reproduisant la forme d'une main et de tout ou partie d'un avant- bras et d'un bras dans une solution du matériau élastomère choisi pour former cette couche ; - la formation de la couche C2 par une ou plusieurs trempes du moule dans une solution du matériau élastomère selon l'invention ; - la formation de la couche C3 par une ou plusieurs trempes du moule dans une solution du matériau élastomère choisi pour constituer cette couche ; chaque trempe étant immédiatement suivie d'une évaporation du solvant présent sur le moule ; - le séchage du gant ainsi formé et, après retrait de ce gant du moule, une éventuelle vulcanisation. Le gant selon l'invention présente de nombreux avantages. En effet, il allie des propriétés remarquables d'atténuation des rayonnements ionisants - puisqu'il présente une capacité à atténuer ce type de rayonnement pouvant aller, en équivalent plomb, de 0,03 à 0,50 mm (selon l'épaisseur de la couche C2) - à une souplesse également remarquable puisque, par exemple, des gants comprenant une couche C2 de 100 pm d'épaisseur (et assurant une protection en équivalent plomb de 0,03 mm) se sont révélés présenter quasiment la même souplesse que celle de gants d'épaisseur comparable mais ne contenant pas de charge radio-opaque. Il présente de plus des propriétés très satisfaisantes de résistance mécanique. Il contient, comme charge radio-opaque, une poudre comprenant des oxydes métalliques qui ne présentent pas de toxicité connue à ce jour pour la santé humaine et l'environnement en sorte que l'élimination des déchets issus de sa fabrication ne nécessite pas de filière spécifique de collecte et de traitement. De manière similaire, l'élimination des gants après usage ne nécessite pas de filière spécifique autre que celle imposée par une éventuelle contamination de ces gants par des matières radioactives. Enfin, il est simple à fabriquer et se prête à des traitements complémentaires tels qu'une stérilisation. De par ses propriétés, le gant selon l'invention est particulièrement intéressant pour assurer une protection contre les rayonnements ionisants émis par des poudres de combustibles nucléaires, notamment au plutonium. Toutefois, il est également possible d'utiliser ce gant dans tous les autres domaines où une protection contre les rayonnements ionisants peut être recherchée comme l'imagerie médicale (radiologie, scannographie, ...), la radiologie interventionnelle, la médecine nucléaire (scintigraphie, radiothérapie, ...), le traitement des matières plastiques, l'inspection et le contrôle de pièces manufacturées, etc. D'autres caractéristiques et avantages de l'invention apparaîtront mieux à la lecture du complément de description qui suit, qui se rapporte à des exemples de fabrication d'un matériau élastomère et d'un gant selon l'invention ainsi que de démonstration des propriétés de radio-atténuation et des propriétés mécaniques de gants conformes à l'invention. Bien entendu, ces exemples ne sont donnés qu'à titre d'illustrations de l'objet de l'invention et ne constituent en aucun cas une limitation de cet objet. EXPOSÉ DÉTAILLÉ DE MODES DE RÉALISATION PARTICULIERS Exemple 1 : Fabrication d'un matériau élastomère selon 10 l'invention On fabrique un matériau élastomère selon l'invention en mélangeant : * 100 parties en masse d'un polychloroprène (Neoprene� WRT - DuPont Performance Elastomers) ; 15 * 267 parties en masse d'une poudre de trioxyde de bismuth constituée de particules de taille inférieure à 20 pm ; * 33 parties en masse d'une poudre de trioxyde de lanthane de qualité optique, constituée de 20 particules mesurant en moyenne 25 pm environ ; et * 33 parties en masse d'une poudre de trioxyde de tungstène, constituée de particules de taille inférieure à 250 pm ; dans un mélangeur interne adapté à la formulation de 25 caoutchoucs, puis en soumettant le mélange résultant à un calandrage (lequel permet de compléter l'homogénéisation de ce mélange), à un étirage en bandes puis à une granulation de manière à obtenir des granulés sensiblement cubiques dont les arêtes mesurent de 30 l'ordre de 0,5 cm. Ces granulés sont légèrement talqués pour éviter qu'ils ne s'agglomèrent les uns aux autres en attendant d'être utilisés. Exemple 2 : Fabrication d'un gant conforme à 5 l'invention On fabrique, par un procédé de trempe, un gant comprenant une couche C2 formée d'un matériau élastomère selon l'invention et qui est intercalée entre deux couches, respectivement Cl et C3, formées 10 d'un polyuréthanne élastomère. Pour ce faire, on prépare tout d'abord deux bains dont l'un va permettre de réaliser les couches Cl et C3 tandis que l'autre va permettre de réaliser la couche intermédiaire C2. 15 Le premier bain est préparé, comme connu en soi dans l'état de la technique, par dissolution de 100 parties en masse d'un polyuréthanne préréticulé thermoplastique aromatique dans 500 parties en masse d'un solvant cétonique, puis filtration et dégazage de 20 la solution résultante par mise au repos pendant 24 heures. Le deuxième bain est préparé par dissolution de 100 parties en masse de granulés tels qu'obtenus dans l'exemple 1 ci-avant, dans 92,225 25 parties en masse de toluène, dans un mixer à hélices tournant à une vitesse de 1500 tours/minute et ce, pendant environ deux heures. On filtre la solution résultante par passage sur un tamis à mailles de 160 pm. Puis, on mesure sa viscosité (selon la norme AFNOR 30 NFT 30-014) et sa teneur en extrait sec (au moyen d'un dessiccateur halogène Mettler Toledo) et, si nécessaire, on procède à un ajustement de ces deux paramètres de sorte que le premier se situe aux environs de 180 Pa.s et que le deuxième soit de l'ordre de 50%. On dégaze alors la solution en la laissant au repos pendant 24 heures. Une fois les deux bains prêts, on procède à cinq trempes successives d'un moule en porcelaine en forme de main dans le premier bain pour former la couche Cl (qui constituera la face interne du gant), puis à une trempe du moule dans le deuxième bain pour former la couche C2, puis à quatre trempes successives du moule dans le premier bain pour former la couche C3 (qui constituera la face externe du gant), étant entendu que chaque trempe est immédiatement suivie d'une opération consistant à évaporer le solvant présent sur le moule et que l'on réalise à température ambiante sous un extracteur. A l'issue de la dernière évaporation de solvant, on met le gant à sécher plusieurs heures dans un four tunnel dont la température ne dépasse pas 100°C puis on le retire du moule. On obtient ainsi un gant dont la couche C2 mesure environ 100 }gym d'épaisseur et dont les couches Cl et C3 mesurent chacune environ 200 }gym d'épaisseur. Exemple 3 Propriétés de radio-atténuation et propriétés mécaniques de gants conformes à l'invention 3.1. Propriétés de radio-atténuation Des gants tels qu'obtenus à l'exemple 2 ci-avant ont été soumis à des tests visant à apprécier 30 leur capacité à atténuer les rayonnements y émis par des poudres entrant dans la fabrication de combustibles nucléaires. Pour ce faire, ils ont été utilisés sur des boites à gants dévolues à la manipulation de poudres entrant dans la fabrication de combustibles nucléaires, en exploitation représentative d'une dosimétrie significative. Ont ainsi été obtenus des facteurs d'atténuation des rayonnements y allant de 1,5 à 4, soit des facteurs équivalents à ceux obtenus avec les gants plombifères habituellement utilisés sur ces boites à gants, lesquels comprennent une couche de 100 pm d'épaisseur, formée de particules d'oxyde de plomb (litharge) dispersées dans un polychloroprène, entre deux couches en polyuréthanne élastomère. 3.2. Propriétés mécaniques Des gants conformes à l'invention (ci-après G1 à G5), présentant une épaisseur allant de 600 à 700 pm et comprenant une couche C2 identique, dans sa composition et son épaisseur, à la couche C2 du gant fabriqué dans l'exemple 2 ci-dessus, intercalée entre deux couches Cl et C3 en polyuréthanne élastomère, ont été soumis à des essais de traction conformément à la norme AFNOR NFT 46-002. Le tableau 1 ci-après présente, pour chacun des gants testés, les résultats obtenus en termes de résistance à la rupture, de force maximale à la rupture, d'allongement à la rupture et de modules d'élasticité à 20% et 100% d'allongement lors de ces essais ainsi que ceux obtenus dans les mêmes conditions pour des gants d'épaisseur comparable mais uniquement constitués par le polyuréthanne élastomère (ci-après R1 à R5). 18 TABLEAU 1 Force Module Module Epaisseur Résistance à maximale `~ Allongement ,. d'élasticité à d à e]asticité du gant la rupture la à la rupture 100% (u} (Npa) rupture {~~ 20% d'allongement d'allongement (N) (Mpa, (Mpa) G1 600 31,7 76 671 - 1,9 1,1 0 G2 600 32,6 78 666 1,0 1,7 E d __... G3 680 26,0 71 651 1,0 1,6 ü e G4 700 25,1 70 669 1,1 1,7 H G5 600 30,1 72 819 1,0 1,8 th Moyenne 600 29,1 73 695 .,0 1,7 ~ R1 480 46,8 90 676 1,2 2,0 a R2 520 44,4 92 590 1 2 2,2 R3 670 30,5 82 577 1,0 1,5 R4 710 27,8 79 630 0,9 1,5 ` - - â R5 450 45,7 82 782 1,4 2,1 Moyenne 570 39,0 85 651 1,1 1,9 Ce tableau montre que les modules d'élasticité à 20% et 100% d'allongement, et donc la souplesse des gants conformes à l'invention, sont équivalents à ceux de gants en polyuréthanne élastomère, d'épaisseur comparable mais exempts de toute couche chargée en métaux ou en oxydes métalliques. Il montre aussi que les propriétés de résistance mécanique des gants conformes à l'invention sont également très satisfaisantes. REFERENCES CITEES [1] Brevet US 5,548,125 [2] Demande de brevet US 2004/0262546 [3] Demande de brevet FR 2 911 991 REVENDICATIONS1. Matériau élastomère du type comprenant un élastomère dans lequel est dispersée une poudre d'oxydes métalliques, qui est caractérisé en ce que la poudre d'oxydes métalliques comprend de 70 à 90% en masse de trioxyde de bismuth, de 5 à 15% en masse de trioxyde de tungstène et de 5 à 15% de trioxyde de lanthane. 2. Matériau selon la revendication 1, caractérisé en ce que l'élastomère représente de 15 à 35% en masse de la masse du matériau tandis que la poudre d'oxydes métalliques représente de 65 à 85% en masse de la masse du matériau. 3. Matériau selon la revendication 1 ou la revendication 2, caractérisé en ce que l'élastomère représente 25 � 2% en masse de la masse du matériau tandis que la poudre d'oxydes métalliques représente 75 � 2% en masse de la masse du matériau. 4. Matériau selon l'une quelconque des revendications précédentes, caractérisé en ce que la poudre d'oxydes métalliques comprend 80 � 2% en masse de trioxyde de bismuth, 10 � 1% en masse de trioxyde de tungstène et 10 � 1% de trioxyde de lanthane. 5. Matériau selon l'une quelconque des revendications précédentes, caractérisé en ce que la poudre d'oxydes métalliques est constituée departicules dont au moins 90% en nombre ont une taille comprise entre 1 et 100 pm. 6. Matériau élastomère selon l'une quelconque des revendications précédentes, caractérisé en ce que la poudre d'oxydes métalliques est constituée de particules dont au moins 80% en nombre ont une taille comprise entre 1 et 50 pm. 7. Matériau selon l'une quelconque des revendications précédentes, caractérisé en ce que l'élastomère est choisi parmi le caoutchouc naturel, les polyisoprènes de synthèse, les polybutadiènes, les polychloroprènes, les polyéthylènes chlorosulfonés, les polyuréthannes élastomères, les élastomères fluorés, les copolymères d'isoprène-isobutylène, les copolymères d'éthylène-propylène-diène, les copolymères séquencés de styrène-isoprène-styrène, les copolymères séquencés de styrène-éthylène-butylène-styrène, et leurs mélanges. 8. Matériau selon la revendication 7, caractérisé en ce que l'élastomère est un polychloroprène. 9. Matériau selon l'une quelconque des revendications précédentes, caractérisé en ce qu'il comprend un ou plusieurs adjuvants choisis parmi les agents plastifiants, les agents flexibilisants, les agents antistatiques, les agents lubrifiants, les promoteurs d'adhérence et les colorants. 10. Utilisation d'un matériau élastomère selon l'une quelconque des revendications 1 à 9 pour la fabrication d'un article de protection contre les rayonnements ionisants. 11. Utilisation selon la revendication 10, caractérisée en ce que l'article de protection est un tablier, une chasuble, une veste, une jupe, un gant, une manchette, un protège-thyroïde, un protège-gonades, un bandeau de protection oculaire, une brassière de protection mammaire, un champ opératoire ou un rideau. 12. Utilisation selon la revendication 10 ou la revendication 11, caractérisée en ce que l'article de protection est un gant et, plus spécialement, un gant pour la manipulation de poudres de combustibles nucléaires. 13. Gant multicouche de protection contre les rayonnements ionisants, caractérisé en ce qu'il comprend au moins une couche C2 en un matériau élastomère selon l'une quelconque des revendications 1 à 9, intercalée entre au moins deux couches, respectivement Cl et C3, en un autre matériau élastomère, les couches Cl et C3 pouvant être ou non identiques entre elles. 14. Gant selon la revendication 13, caractérisé en ce que les couches Cl et C3 sont en un matériau élastomère choisi parmi le caoutchouc naturel,les polyisoprènes de synthèse, les polybutadiènes, les polychloroprènes, les polyéthylènes chlorosulfonés, les polyuréthannes élastomères, les élastomères fluorés, les copolymères d'isoprène-isobutylène, les copolymères d'éthylène-propylène-diène, les copolymères séquencés de styrène-isoprène-styrène, les copolymères séquencés de styrène-éthylène-butylène-styrène, et leurs mélanges. 15. Gant selon la revendication 14, caractérisé en ce que les couches Cl et C3 sont en un polyuréthanne élastomère. 16. Gant selon l'une quelconque des revendications 13 à 15, caractérisé en ce que chacune des couches du gant mesure de 50 à 1500 pm d'épaisseur. 17. Gant selon la revendication 16, caractérisé en ce que la couche C2 mesure de 50 à 200 pm d'épaisseur tandis que les couches Cl et C3 mesurent de 150 à 300 pm d'épaisseur. 18. Gant selon l'une quelconque des revendications 13 à 17, caractérisé en ce qu'il comprend une manchette de même constitution que lui, de 25 à 100 cm de longueur. 19. Utilisation d'un gant selon l'une quelconque des revendications 13 à 18 pour la 30 protection contre les rayonnements ionisants émis pardes poudres de combustibles nucléaires, notamment au plutonium.